(57)【要約】【課題】養生を十分に行うことができる養生シートを提供する。【解決手段】対象物を覆って保護するための板状の合成樹脂発泡シートからなる養生シートであって、合成樹脂発泡シートは、少なくとも対向する２辺に沿うように延びる側縁部２，３と、両側縁部２，３間に位置する中央部６とを備え、中央部６は、両側縁部２，３の厚みよりも厚く構成され、かつ、両側縁部２，３の密度よりも密度が小さく構成されている。【選択図】  図１
0003202994.tif 000002
【実用新案登録請求の範囲】
【請求項１】
対象物を覆って保護するための板状の合成樹脂発泡シートからなる養生シートであって、
前記合成樹脂発泡シートは、少なくとも対向する２辺に沿うように延びる側縁部と、該両側縁部間に位置する中央部とを備え、
前記中央部は、前記両側縁部の厚みよりも厚く構成され、かつ、該両側縁部の密度よりも密度が小さく構成されていることを特徴とする養生シート。
【請求項２】
前記両側縁部を対象物に固定するために使用する養生テープを該両側縁部に貼り付けて剥がす時の養生テープの前記両側縁部の表面に対する剥離強度を、該養生テープの前記中央部の表面に対する剥離強度よりも強くなるように設定していることを特徴とする請求項１に記載の養生シート。
【請求項３】
９０度剥離試験で測定される前記養生テープの前記両側縁部の表面に対する剥離強度が、５．０〜１０．０Ｎ／５０ｍｍであることを特徴とする請求項２に記載の養生シート。
【請求項４】
前記合成樹脂発泡シートが矩形状であり、対向する一方の２辺に沿うように延びる前記側縁部である第１側縁部と、該両第１側縁部と直交する残りの対向する他方の２辺に沿うように延びる第２側縁部と、前記２つの第１側縁部と前記２つの第２側縁部とで囲まれる中央部とから構成され、前記中央部と前記２つの第１側縁部と前記２つの第２側縁部のうちの該中央部が、最も厚みが厚く、かつ、最も密度が小さく設定され、前記中央部と前記２つの第１側縁部と前記２つの第２側縁部のうちの該２つの第１側縁部が、最も厚みが薄く、かつ、最も密度が大きく設定されていることを特徴とする請求項１〜３のいずれか１項に記載の養生シート。
【考案の詳細な説明】
【技術分野】
【０００１】
本考案は、対象物を覆って保護するための養生シートに関する。
【背景技術】
【０００２】
かかる養生シートは、例えばアパートや個人住宅を建てる、あるいは内装工事を行う際において、フローリング材が施工された床面や壁面等を覆うことで、床面や壁面等に傷が付くことや、泥土又は雨水等がかかることがないようにしている。この養生シートとしては、合成樹脂製の可撓性を有するフィルム状の薄いシートから構成され、一方の面に床面や壁面に固定するための粘着剤層を備えているものが提案されている（例えば、特許文献１）。
【先行技術文献】
【特許文献】
【０００３】
【特許文献１】特開２００９−１９７５１９号公報
【考案の概要】
【考案が解決しようとする課題】
【０００４】
上記構成の養生シートは、薄いフィルム状のものであるため、可撓性を有するものの、保形性が低い。そのため、真っ直ぐな姿勢になり難く、反ってしまうことがあり、十分に対象物を覆うことができない。特に、ロール状に巻き付けられたロール体からフィルム状の養生シートを巻き解いて使用するものにおいては、巻き癖が付いているため、養生シートを床面や壁面に粘着剤層で固定した直後に、床面や壁面等の対象物から反ってしまう。その結果、対象物から養生シートが浮き上がり、養生を十分に行うことができない不都合があった。
【０００５】
そこで、本考案は、かかる事情に鑑みてなされたもので、養生を十分に行うことができる養生シートを提供することを課題とする。
【課題を解決するための手段】
【０００６】
本考案に係る養生シートは、対象物を覆って保護するための板状の合成樹脂発泡シートからなる養生シートであって、前記合成樹脂発泡シートは、少なくとも対向する２辺に沿うように延びる側縁部と、該両側縁部間に位置する中央部とを備え、前記中央部は、前記両側縁部の厚みよりも厚く構成され、かつ、該両側縁部の密度よりも密度が小さく構成されていることを特徴としている。
【０００７】
本考案のように、中央部が、両側縁部の厚みよりも厚く構成され、かつ、両側縁部の密度よりも小さく構成されているので、中央部において衝撃力を吸収することができる緩衝部として機能させることができる。しかも、２つの側縁部が、中央部よりも密度が大きいので、反ることがないように保形性を十分に確保することができ、床面や壁面等の対象物を覆って養生テープで２つの側縁部を対象物に固定しても、対象物から両側縁部が浮き上がることがなく、確実に固定することができる。また、２つの側縁部が、中央部よりも厚みが薄いので、養生テープを２つの側縁部に貼り付ける際に、側縁部を床面等から浮き上がらせることができるため、２つの側縁部を掴み易く、取り扱い性を高めることができる。
【０００８】
また、本考案に係る養生シートは、前記両側縁部を対象物に固定するために使用する養生テープを該両側縁部に貼り付けて剥がす時の養生テープの前記両側縁部の表面に対する剥離強度を、該養生テープの前記中央部の表面に対する剥離強度よりも強くなるように設定していてもよい。
【０００９】
上記のように、養生テープの前記両側縁部の表面に対する剥離強度を、養生テープの前記中央部の表面に対する剥離強度よりも強くなるように構成することによって、両側縁部から養生テープが剥がれ難く、長期間に亘って養生シートの固定状態を維持することができる。
【００１０】
また、本考案に係る養生シートは、９０度剥離試験で測定される前記両側縁部の表面に対する前記養生テープの剥離強度が、５．０〜１０．０Ｎ／５０ｍｍであってもよい。
【００１１】
上記のように、剥離強度を設定することによって、養生シートを固定した状態では、剥離強度をある程度維持しながら、養生シートを撤去する際に、養生テープを比較的小さな力で剥がすことができ、固定時及び取扱時の両方において有利になる。
【００１２】
また、本考案に係る養生シートは、前記合成樹脂発泡シートが矩形状であり、対向する一方の２辺に沿うように延びる前記側縁部である第１側縁部と、該両第１側縁部と直交する残りの対向する他方の２辺に沿うように延びる第２側縁部と、前記２つの第１側縁部と前記２つの第２側縁部とで囲まれる中央部とから構成され、前記中央部と前記２つの第１側縁部と前記２つの第２側縁部のうちの該中央部が、最も厚みが厚く、かつ、最も密度が小さく設定され、前記中央部と前記２つの第１側縁部と前記２つの第２側縁部のうちの該２つの第１側縁部が、最も厚みが薄く、かつ、最も密度が大きく設定されていてもよい。
【００１３】
中央部、２つの第１側縁部、２つの第２側縁部の厚み及び密度を上記のように設定することによって、最も緩衝性を有する中央部で衝撃力を良好に吸収しながらも、２つの第１側縁部又は２つの第２側縁部に養生テープを貼り付けて対象物を養生した際に、中央部よりも保形強度を有する第１側縁部又は第２側縁部が反ることを防ぐので対象物から浮き上がることがなく、長期間に亘って養生シートの固定状態を維持することができる。
【考案の効果】
【００１４】
以上の如く、本考案によれば、２つの側縁部が、中央部よりも密度が大きいので、保形性を十分に確保することができ、養生を十分に行うことができる養生シートを提供することができる。
【図面の簡単な説明】
【００１５】
【図１】本考案に係る養生シートを示し、（ａ）は平面図、（ｂ）は図１（ａ）におけるＡ−Ａ線断面図、（ｃ）は図１（ａ）におけるＢ−Ｂ線断面図である。
【図２】同養生シートの２枚を床面に養生テープを用いて固定した状態を示す平面図である。
【考案を実施するための形態】
【００１６】
以下、本考案に係る第1実施形態の養生シートについて、図面に基づいて説明する。
【００１７】
図１（ａ），（ｂ），（ｃ）に、フローリング材が施工された床面や壁面を覆って保護するための板状の養生シート１を示している。この養生シート１は、合成発泡樹脂シートからなり、図１（ａ）の平面視において矩形状（図１（ａ）では紙面において上下方向に長い長方形状）に構成され、対向する一方の２辺（図１（ａ）では紙面において左右の縦辺）に沿うように延びる第１側縁部２，３と、両第１側縁部２，３と直交する残りの対向する他方の２辺（図１（ａ）では紙面において上下の横辺）に沿うように延びる第２側縁部４，５と、２つの第１側縁部２，３と２つの第２側縁部４，５とで囲まれる中央部６とから構成されている。
【００１８】
合成発泡樹脂シートを構成する樹脂としては、特に限定されるものではないが、例えば、ポリスチレン系樹脂、ポリオレフィン系樹脂（例えば、ポリプロピレン系樹脂、ポリエチレン系樹脂等）、又は、これらを含む複合樹脂からなるものを用いることができる。
【００１９】
中央部６と２つの第１側縁部２，３と２つの第２側縁部４，５のうちの中央部６が、最も厚みが厚く設定され、かつ、最も密度が小さく設定され、また、２つの第１側縁部２，３が、最も厚みが薄く設定され、かつ、最も密度が大きく設定され、また、２つの第２側縁部４，５が、中央部６の厚みと第１側縁部２，３の厚みの間の厚みとなるように設定され、かつ、中央部６の密度と第１側縁部２，３の密度の間の密度となるように設定されている。具体的には、中央部６の厚みＤ１が、３．６ｍｍであり、密度が０．０３８ｇ／ｃｍ３（発泡倍数は２６．３倍）であり、第１側縁部２，３の厚みＤ２が、２．３ｍｍであり、密度が０．０５９ｇ／ｃｍ３（発泡倍数は１６．９倍）であり、第２側縁部４，５の厚みＤ３が、３．０ｍｍであり、密度が０．０４６ｇ／ｃｍ３（発泡倍数は２１．７倍）である。このように、中央部６が、２組の側縁部２，３、４，５の厚みよりも厚く構成され、かつ、２組の側縁部２，３、４，５の密度よりも小さく構成されているので、中央部６において衝撃力を吸収することができる緩衝部として機能させることができる。しかも、２つの側縁部２，３（又は４，５でもよい）が、中央部６よりも密度が大きいので、反ることがないように保形性を十分に確保することができる。また、床面や壁面等の対象物を養生シート１で覆って、図２に示すように、養生テープ７で２つの側縁部２，３を図示していないフローリング材でなる床面（対象物）に固定しても、あるいはシート幅方向で隣接する複数枚の養生シート１，１の側縁部２，３同士を養生テープ７で固定しても、床面（対象物）から両側縁部２，３が浮き上がることがなく、確実に固定することができる。また、２つの側縁部２，３（又は４，５でもよい）が、中央部６よりも厚みが薄いので、養生テープ７を２つの側縁部２，３に貼り付ける際に、側縁部２，３を床面等から浮き上がらせることができるため、側縁部２，３を掴み易く、取り扱い性を高めることができる。図２では、２枚の養生シート１それぞれの側縁部２，３を養生テープ７で床面（対象物）に固定した場合を示しているが、シート幅方向で隣接する複数枚の養生シート１，１の側縁部２，３同士を養生テープ７で固定してもよい。
【００２０】
ここでは、合成発泡樹脂シートの中央部６と、第１側縁部２，３と、第２側縁部４，５の発泡倍数を異ならせることによって、厚みと密度を前述のように設定している。発泡倍数の異なる複数の部分は、一次発泡された一次発泡シートの一部を厚み方向に二次発泡させて厚みを大きくすることによって、あるいは一次発泡シートや二次発泡させたシートの一部を厚み方向に圧縮して厚みを小さくすることによって得られる。
密度と発泡倍数は次のようにして算出する。
密度（ｇ／ｃｍ３）＝発泡シート試料の質量（ｇ）／発泡シート試料の見掛け体積（ｃｍ３）
発泡倍数（倍）＝１／密度（ｇ／ｃｍ３）
【００２１】
一次発泡される一次発泡シートを得るには、例えば、サーキュラーダイから押し出された樹脂材料に対して、発泡剤が発泡して円筒状の一次発泡材を成形する。この一次発泡材をカッターにより切り裂くことにより一次発泡シートになり、この一次発泡シートをロールで巻き取って、一次発泡シートロールとなる。一次発泡シートの片面又は両面に非発泡樹脂層（樹脂フィルムなど）を積層してもよい。この一次発泡シートロールから巻き解いた一次発泡シートの両面を設定温度に加熱された一対のプレス板で押圧してその両端を切断することによって、発泡倍数の異なる複数の部分を有する前記養生シート１を得ることができる。尚、一次発泡シートロールから送り出される一次発泡シートの両面を一対のプレス板で押圧する際に、シート送り方向両端部（養生シート１の第２側縁部４，５）に一対のプレス板からの熱の一部が伝達され、第２側縁部４，５が二次発泡する。そのため、第２側縁部４，５の厚みが第１側縁部２，３よりも厚く、かつ、密度が小さくなる。例えば、このように成形される養生シート１の中央部６の厚みは、２．４ｍｍ〜５．４ｍｍの範囲内に設定でき、そのときの密度は、０．０２５ｇ／ｃｍ３〜０．０５７ｇ／ｃｍ３（発泡倍数は１７．５倍〜４０．０倍）の範囲に設定することができる。また、第１側縁部２，３の厚みは、１．５ｍｍ〜３．５ｍｍの範囲内に設定でき、そのときの密度は、０．０３９ｇ／ｃｍ３〜０．０９１ｇ／ｃｍ３（発泡倍数は１１．０倍〜２５．６倍）の範囲に設定することができる。また、第２側縁部４，５の厚みは、２．０ｍｍ〜４．５ｍｍの範囲内に設定でき、そのときの密度は、０．０３０ｇ／ｃｍ３〜０．０６８ｇ／ｃｍ３（発泡倍数は１４．７倍〜３３．３倍）の範囲に設定することができる。
【００２２】
また、養生シート１の縦寸法（図１（ａ）において上下方向の寸法）を１０９０ｍｍとし、横寸法（図１（ａ）において左右方向の寸法）を１０４０ｍｍとしているが、対象物の大きさに応じて変更することができ、例えば、縦寸法が、５００ｍｍ〜２０００ｍｍの範囲であり、横寸法が、５００ｍｍ〜１５００の範囲であってもよい。また、養生シート１の各第１側縁部２（又は３）の左端（又は右端）からの幅寸法Ｗ１が、２０ｍｍであり、各第２側縁部４又は５の上端（又は下端）からの幅寸法Ｗ２が、１０ｍｍであるが、例えば、幅寸法Ｗ１が、１０ｍｍ〜５０ｍｍの範囲で、幅寸法Ｗ２が、５ｍｍ〜２５ｍｍの範囲であってもよい。
【００２３】
第１側縁部２，３を床面（対象物）に固定するために、あるいは隣接する第１側縁部２，３同士を固定するために使用する養生テープ７を第１側縁部２，３に貼り付けて剥がす時の養生テープ７の第１側縁部２，３の表面に対する剥離強度を、養生テープ７の中央部６の表面に対する剥離強度よりも強くなるように設定している。実際には、９０度剥離試験で測定される養生テープ７の第１側縁部２，３の表面に対する剥離強度を、５．０〜１０．０Ｎ／５０ｍｍの範囲に設定している。このように、剥離強度を設定することによって、養生シート１を固定した状態では、剥離強度をある程度維持しながら、養生シート１を撤去する際に、養生テープ７を比較的小さな力で剥がすことができ、固定時及び取扱時の両方において有利になる。このような剥離強度を得るためには、接着剤の塗布、粘着剤の塗布、穴あけ加工、エンボス加工、サンドブラスト処理等の表面処理を、第１側縁部２，３の表面に施すことによって達成することができる。養生テープ７は、積水化学工業社製の商品名「床養生テープＮｏ．７３１  建築床養生用  わかくさ色  サイズ５０ｍｍ×２５ｍ」である。
【００２４】
＜剥離強度（Ｎ／５０ｍｍ）の測定方法＞
剥離強度は、次のような９０度剥離試験によって測定した。
発泡シート試料に、養生テープ（積水化学工業社製の商品名「床養生テープＮｏ．７３１  建築床養生用  わかくさ色  サイズ５０ｍｍ×２５ｍ」）を、５０ｍｍ幅で１５０ｍｍの長さに渡って貼り付け、２ｋｇの計量用分銅（底面積６６ｃｍ２）を用いて、０．０３ｋｇｆ／ｃｍ２の荷重を３０秒間かけた後、テンシロン引張試験機（ＯＲＩＥＮＴＥＣ社製「ＲＴＣ−１３１０Ａ」）を用いて、引張速度２００ｍｍ／ｍｉｎ、引張変位量６０ｍｍで９０度剥離した、測定開始から１０ｍｍ後から６０ｍｍまでの荷重平均値を剥離強度（Ｎ／５０ｍｍ）とした。また、養生テープの幅を、５０ｍｍ幅から２５ｍｍ幅に変更した時の剥離強度（Ｎ／２５ｍｍ）は、５０ｍｍ幅の剥離強度（Ｎ／５０ｍｍ）の１／２の値であり、養生テープの幅と剥離強度との間には相関関係があった。
【００２５】
尚、本考案は、前記実施形態に限定されるものではなく、本考案の要旨を逸脱しない範囲で種々の変更が可能である。
【００２６】
前記実施形態では、平面視が矩形状の養生シートを示したが、保護する対象物の形状に応じて各種の形状の養生シートを構成してもよい。例えば、小判状、楕円形、平行四辺形を含む多角形等であってもよい。
【００２７】
また、前記実施形態では、養生シート１を、第１側縁部２，３と、第２側縁部４，５と、中央部６とから構成したが、第２側縁部４，５が無く、第１側縁部２，３と、中央部６とから構成してもよい。
【符号の説明】
【００２８】
１…養生シート、２，３…第１側縁部、４，５…第２側縁部、６…中央部、７…養生テープ
【図１】
0003202994.tif 000003
【図２】
0003202994.tif 000004